(57)【要約】【課題】得られるトナーの低温定着性と、保存性及び高温高湿下での帯電性を両立し得るトナー用結着樹脂組成物及びその製造方法、並びに該結着樹脂組成物を含有する静電荷像現像用トナー及びその製造方法に関すること。【解決手段】アルコール成分とカルボン酸成分とを重縮合する、ポリエステル系トナー用結着樹脂の製造方法であって、アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有し、アルコール成分は、炭素数3以上5以下の第二級炭素原子に結合した水酸基を有する脂肪族ジオールを含有し、重縮合に供するアルコール成分とカルボン酸成分とのモル比率(アルコール成分／カルボン酸成分)が1.6以上2.6以下であり、得られるポリエステル系トナー用結着樹脂の数平均分子量が4000以上であり、軟化点が130℃以上である、ポリエステル系トナー用結着樹脂の製造方法、該結着樹脂を用いたトナー用結着樹脂組成物、該結着樹脂を用いた静電荷像現像用トナー及びそれらの製造方法。【選択図】なし【特許請求の範囲】
【請求項１】
アルコール成分とカルボン酸成分とを重縮合する、ポリエステル系トナー用結着樹脂の製造方法であって、
アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有し、
アルコール成分は、炭素数3以上5以下の第二級炭素原子に結合した水酸基を有する脂肪族ジオールを含有し、
重縮合に供するアルコール成分とカルボン酸成分とのモル比率(アルコール成分／カルボン酸成分)が1.6以上2.6以下であり、
得られるポリエステル系トナー用結着樹脂の数平均分子量が4000以上であり、軟化点が130℃以上である、ポリエステル系トナー用結着樹脂の製造方法。
【請求項２】
得られるポリエステル系トナー用結着樹脂の酸価が15mgKOH/g以下である、請求項１記載のポリエステル系トナー用結着樹脂の製造方法。
【請求項３】
疎水性モノマーが、側鎖に炭素数6以上14以下のアルキル基を有する脂肪族ジカルボン酸化合物及び／又は側鎖に炭素数6以上14以下のアルケニル基を有する脂肪族ジカルボン酸化合物を含む、請求項１又は２記載のポリエステル系トナー用結着樹脂の製造方法。
【請求項４】
カルボン酸成分が炭素数8以上16以下の鎖状炭化水素基を有する脂肪族ジカルボン酸化合物を含む場合は該脂肪族ジカルボン酸化合物以外のカルボン酸成分中、炭素数8以上16以下の鎖状炭化水素基を有する脂肪族ジカルボン酸化合物を含まない場合はカルボン酸成分中、テレフタル酸化合物、イソフタル酸化合物及びフランジカルボン酸化合物からなる群より選ばれた少なくとも１種の芳香族ジカルボン酸化合物の含有量が合計で90モル％以上である、請求項１〜３いずれか記載のポリエステル系トナー用結着樹脂の製造方法。
【請求項５】
アルコール成分とカルボン酸成分との重縮合反応の反応率が90％以上の時点で、第二級炭素原子に結合した水酸基を有する脂肪族ジオールを除去する工程を含む、請求項１〜４いずれか記載のポリエステル系トナー用結着樹脂の製造方法。
【請求項６】
請求項１〜５いずれか記載の製造方法により得られたポリエステル系トナー用結着樹脂（結着樹脂Ｈ）と、軟化点が125℃以下であり、該ポリエステル系トナー用結着樹脂より軟化点が10℃以上低い結着樹脂（結着樹脂Ｌ）を混合する工程を含む、トナー用結着樹脂組成物の製造方法。
【請求項７】
結着樹脂Ｌが、炭素数3以上5以下の第二級炭素原子に結合した水酸基を有する脂肪族ジオールを含有するアルコール成分とカルボン酸成分とを重縮合して得られるポリエステル系樹脂である、請求項６記載のトナー用結着樹脂組成物の製造方法。
【請求項８】
結着樹脂Ｌが、アルコール成分とカルボン酸成分とを重縮合して得られるポリエステル系樹脂であって、アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有する、請求項６又は７記載のトナー用結着樹脂組成物の製造方法。
【請求項９】
請求項１〜５いずれか記載の方法により得られたポリエステル系トナー用結着樹脂（結着樹脂Ｈ）を、軟化点が125℃以下であり、該ポリエステル系トナー用結着樹脂より軟化点が10℃以上低い結着樹脂（結着樹脂Ｈ）とともに用いて、トナーを製造する、静電荷像現像用トナーの製造方法。
【請求項１０】
軟化点が130℃以上のポリエステル系結着樹脂（結着樹脂Ｈ）、及び軟化点が125℃以下であり、結着樹脂Ｈより軟化点が10℃以上低いポリエステル系結着樹脂（結着樹脂Ｌ）を含有する、静電荷像現像用トナーであって、
結着樹脂Ｈが、炭素数8以上16以下の脂肪族ジオールと炭素数8以上16以下の脂肪族ジカルボン酸化合物から選ばれる1つ以上の疎水性モノマーを含有するアルコール成分とカルボン酸成分とを重縮合して得られ、該アルコール成分は、炭素数3以上4以下の第二級炭素原子に結合した水酸基を有する脂肪族ジオールを含有し、数平均分子量が4000以上である、
静電荷像現像用トナー。
【発明の詳細な説明】
【技術分野】
【０００１】
本発明は、電子写真法において形成される潜像の現像に用いられる静電荷像現像用トナーに用いられるポリエステル系トナー用結着樹脂、該結着樹脂を用いたトナー用結着樹脂組成物、該結着樹脂を用いた静電荷像現像用トナー及びそれらの製造方法に関する。
【背景技術】
【０００２】
電子写真の分野においては、電子写真システムの発展に伴い、高画質化及び高速化に対応した電子写真用のトナーの開発が要求されている。
【０００３】
高画質化及び高速化に対応して、特に熱特性を改善するために、トナー用結着樹脂として、組成の調整が容易であるポリエステル樹脂が汎用されており、構成するモノマー成分を工夫することにより、樹脂物性を向上する試みがなされている。また、複数の樹脂を組み合わせて使用する試みもなされている。
【０００４】
例えば、特許文献１には、低温定着性、保存性、耐久性の向上を目的として、炭素数6〜40の脂肪族カルボン酸化合物を含むカルボン酸成分及び／又は炭素数6〜40の脂肪族アルコールを含むアルコール成分である、カルボン酸成分とアルコール成分とを重縮合して得られ、フラン環を有する非晶質ポリエステルを含むトナー用結着樹脂が開示されている。
【０００５】
特許文献２には、定着温度幅の増大と耐ブロッキング性、帯電特性を向上させることを目的として、カルボン酸成分とアルコール成分とが縮重合された１種以上のポリエステル樹脂で構成されるポリエステル樹脂を含有するトナーバインダーであって、ポリエステル樹脂の少なくとも１種がアルコール成分中に炭素数2〜4の脂肪族ジオールを50〜95モル％含有し、ポリエステル樹脂が特定のSP値とHLB値を満たすトナーバインダーが開示されている。
【０００６】
特許文献３には、定着性、耐ホットオフセット性、光沢値の温度依存性の向上を目的として、第２の線状ポリエステル樹脂が第１の線状ポリエステル樹脂よりも軟化点が低く、第１の線状ポリエステル樹脂および第２の線状ポリエステル樹脂の少なくとも一方が、炭素数９以上の炭化水素基を側鎖として有する、第１の線状ポリエステル樹脂と第２の線状ポリエステル樹脂とを含有するトナー用結着樹脂、及び最低定着温度が160℃以下であり、定着画像の光沢値が20°以下であり、定着温度領域における温度10℃あたりの定着画像の光沢値の変化率が2.5°以下であることを特徴とするトナーが開示されている。
【先行技術文献】
【特許文献】
【０００７】
【特許文献１】特開２０１２−２１４６８０号公報
【特許文献２】国際公開第２０１２／０４６４４５号パンフレット
【特許文献３】特開２００６−２５１４７１号公報
【発明の概要】
【発明が解決しようとする課題】
【０００８】
電子写真法における印刷の高速化に対応して、用いられるトナーには、低温での定着性が求められる。低温定着性を付与するためには、トナーに用いられる結着樹脂のガラス転移温度や融点を下げて、融解する温度を下げる方法が用いられる。しかし、低温で融解しやすくなったトナーは、長期保存時における保存性が悪化する。また、特に湿度が高い場合においては、樹脂の吸湿により、帯電性、すなわち高温高湿下での帯電性が悪化する。従って、低温定着性と、保存性及び高温高湿下での帯電性を両立するトナー用結着樹脂が求められている。
【０００９】
本発明は、得られるトナーの低温定着性と、保存性及び高温高湿下での帯電性を両立し得るトナー用結着樹脂組成物及びその製造方法、並びに該結着樹脂組成物を含有する静電荷像現像用トナー及びその製造方法に関する。
【課題を解決するための手段】
【００１０】
本発明者らは、得られるトナーの低温定着性と、保存性及び高温高湿下での帯電性に影響する要因は、トナーに用いられる結着樹脂の構造と熱物性によるものと考えて検討を行った。その結果、炭素数8以上16以下の脂肪族ジオール及び／又は炭素数8以上16以下の鎖状炭化水素基を有する脂肪族ジカルボン酸化合物と、第二級炭素原子に結合した水酸基を有する脂肪族ジオールを含有し、仕込み時のアルコール成分とカルボン酸成分を特定の比率に調整して、得られる樹脂の分子量と軟化点を特定の範囲にすることによって得られる結着樹脂とそれよりも軟化点の低い結着樹脂を併用することによって、良好な低温定着性と、保存性及び高温高湿下での帯電性を発現させることを見出し、本発明を完成するに至った。
【００１１】
本発明は、
〔１〕  アルコール成分とカルボン酸成分とを重縮合する、ポリエステル系トナー用結着樹脂の製造方法であって、
アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有し、
アルコール成分は、炭素数3以上5以下の第二級炭素原子に結合した水酸基を有する脂肪族ジオールを含有し、
重縮合に供するアルコール成分とカルボン酸成分とのモル比率(アルコール成分／カルボン酸成分)が1.6以上2.6以下であり、
得られるポリエステル系トナー用結着樹脂の数平均分子量が4000以上であり、軟化点が130℃以上である、ポリエステル系トナー用結着樹脂の製造方法、
〔２〕  前記〔１〕記載の製造方法により得られたポリエステル系トナー用結着樹脂（結着樹脂Ｈ）と、軟化点が125℃以下であり、該ポリエステル系トナー用結着樹脂より軟化点が10℃以上低い結着樹脂（結着樹脂Ｌ）を混合する工程を含む、トナー用結着樹脂組成物の製造方法、
〔３〕  前記〔１〕記載の方法により得られたポリエステル系トナー用結着樹脂（結着樹脂Ｈ）を、軟化点が125℃以下であり、該ポリエステル系トナー用結着樹脂より軟化点が10℃以上低い結着樹脂（結着樹脂Ｈ）とともに用いて、トナーを製造する、静電荷像現像用トナーの製造方法、並びに
〔４〕  軟化点が130℃以上のポリエステル系結着樹脂（結着樹脂Ｈ）、及び軟化点が125℃以下であり、結着樹脂Ｈより軟化点が10℃以上低いポリエステル系結着樹脂（結着樹脂Ｌ）を含有する、静電荷像現像用トナーであって、
結着樹脂Ｈが、炭素数8以上16以下の脂肪族ジオールと炭素数8以上16以下の脂肪族ジカルボン酸化合物から選ばれる1つ以上の疎水性モノマーを含有するアルコール成分とカルボン酸成分とを重縮合して得られ、該アルコール成分は、炭素数3以上4以下の第二級炭素原子に結合した水酸基を有する脂肪族ジオールを含有し、数平均分子量が4000以上である、
静電荷像現像用トナー
に関する。
【発明の効果】
【００１２】
本発明の方法により得られるポリエステル系トナー用結着樹脂は、軟化点の低い結着樹脂とともに用いることにより、静電荷像現像用トナーの低温定着性と、保存性及び高温高湿下での帯電性を両立することができるという優れた効果を奏するものである。
【発明を実施するための形態】
【００１３】
本発明の静電荷像現像用トナーは、軟化点が130℃以上のポリエステル系トナー用結着樹脂（以下、結着樹脂Ｈという）を、軟化点が125℃以下であり、該ポリエステル系トナー用結着樹脂より軟化点が10℃以上低い結着樹脂（以下、結着樹脂Ｌという）とともに用いて得られる。
【００１４】
結着樹脂Ｈは、数平均分子量が4000以上、軟化点が130℃以上であり、アルコール成分とカルボン酸成分との重縮合において、
アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有し、
アルコール成分は、炭素数3以上5以下の第二級炭素原子に結合した水酸基を有する脂肪族ジオールを含有し、
重縮合に供するアルコール成分とカルボン酸成分とのモル比率(アルコール成分／カルボン酸成分)が1.6以上2.6以下である
方法により、得ることができる。
【００１５】
本発明の方法により得られる結着樹脂Ｈを結着樹脂Ｌとともに用いることにより、静電荷像現像用トナーの低温定着性と、保存性及び高温高湿下での帯電性を両立することができるという優れた効果を奏する。このような本発明の効果が奏される理由は定かではないが、次のように考えられる。
【００１６】
ポリエステル系結着樹脂を用いたトナーの低温定着性を向上させるためには、低軟化点の樹脂を混合することが行われるが、軟化点が低いため、保存性が悪化する。また、低軟化点の樹脂は、分子量が低いため、末端の水酸基やカルボキシ基が多く、親水性が高いためか、高温高湿下での帯電性も悪化する。
【００１７】
しかしながら、本発明では、高軟化点の結着樹脂Ｈの原料モノマーとして、炭素数の大きい脂肪族構造を有するために疎水性が高い炭素数8以上16以下の脂肪族ジオール及び／又は炭素数8以上16以下の鎖状炭化水素基を有する脂肪族ジカルボン酸化合物を用いているために、疎水性の高い結着樹脂Ｈが得られる。
【００１８】
また、結着樹脂Ｈの製造において、アルコール成分として、第二級炭素原子に結合した水酸基を有する脂肪族ジオールを用い、重縮合の際に、カルボン酸成分よりもアルコール成分を過剰に仕込んでいる。これにより、重合初期にカルボン酸のカルボキシル基にアルコールが結合した低分子のエステルが生成し、その後、エステル交換反応が生じる。一般的にポリエステルは末端の重合の進行とともに、末端のカルボン酸とアルコールの数が減少するため、アルコールとカルボン酸のバランスが崩れると脱水反応による重合が進行しにくくなる。しかしながら、本発明では、末端アルコールの低分子エステルを生成させておくことで、末端基はアルコールの均一系となり、高分子量化している重合後期においても、アルコールとカルボン酸の末端基の比率に影響されることなく、エステル交換反応が生じるため、樹脂を高分子量化することができる。
【００１９】
このような高分子量かつ疎水性の高い高軟化点の結着樹脂Ｈを低軟化点の結着樹脂Ｌとともに用いることにより、印刷時には結着樹脂Ｌが融解することによって低温定着が可能であり、かつ通常の保管時には高分子量かつ疎水性の高い結着樹脂Ｈがトナーの形状を維持し、高温高湿下での帯電性を向上させるものと考えられる。
【００２０】
炭素数8以上16以下の脂肪族ジオールとしては、1,8-オクタンジオール、1,9-ノナンジオール、1,10-デカンジオール、1,11-ウンデカンジオール、1,12-ドデカンジオール、1,13-トリデカンジオール、1,14-テトラデカンジオール、1,15-ペンタデカンジオール、1,16-ヘキサデカンジオール等が挙げられる。
【００２１】
炭素数8以上16以下の脂肪族ジオールの炭素数は、トナーの保存性を向上させる観点から、9以上が好ましく、10以上がより好ましい。また、トナーの低温定着性を向上させる観点から、14以下が好ましく、12以下がより好ましく、11以下がさらに好ましい。
【００２２】
また、炭素数8以上16以下の脂肪族ジオールは、トナーの低温定着性を向上させる観点から、水酸基を炭素鎖の末端に有していることが好ましく、α，ω−直鎖アルカンジオールであることが好ましい。
【００２３】
炭素数8以上16以下の鎖状炭化水素基を有する脂肪族ジカルボン酸化合物としては、スベリン酸（鎖状炭化水素基の炭素数：6）、アゼライン酸（鎖状炭化水素基の炭素数：7）、セバシン酸（鎖状炭化水素基の炭素数：8）、1,10−デカンジカルボン酸（鎖状炭化水素基の炭素数：10）、側鎖にアルキル基又はアルケニル基を有するコハク酸、これらの酸の無水物、それらの炭素数1〜3のアルキルエステル等が挙げられる。これらの中では、トナーの保存性を向上させる観点から、側鎖にアルキル基又はアルケニル基を有する脂肪族ジカルボン酸化合物が好ましく、側鎖に炭素数6以上14以下、好ましくは7以上13以下のアルキル基を有する脂肪族ジカルボン酸化合物及び側鎖に炭素数6以上14以下、好ましくは7以上13以下のアルケニル基を有する脂肪族ジカルボン酸化合物がより好ましく、炭素数6以上14以下、好ましくは7以上13以下の分岐アルキル基を有するアルキルコハク酸化合物及び炭素数6以上14以下、好ましくは7以上13以下の分岐アルケニル基を有するアルケニルコハク酸化合物がさらに好ましい。なお、本発明において、カルボン酸化合物には、遊離酸だけでなく、反応中に分解して酸を生成する無水物、及び炭素数1〜3のアルキルエステルも含まれる。ただし、アルキルエステル部のアルキル基の炭素数は、鎖状炭化水素基の炭素数には含めない。
【００２４】
脂肪族ジカルボン酸化合物における鎖状炭化水素基は直鎖であっても分岐鎖であってもよく、炭素数は、トナーの保存性を向上させる観点から、9以上が好ましく、10以上がより好ましく、12以上がさらに好ましい。また、トナーの耐フィルミング性を向上させる観点から、15以下が好ましく、14以下がより好ましい。
【００２５】
炭素数8以上16以下の脂肪族ジオールはアルコール成分として、炭素数8以上16以下の鎖状炭化水素基を有する脂肪族ジカルボン酸化合物はカルボン酸成分として、それぞれ用いられるが、いずれか一方であってもよく、両者が用いられていてもよいが、トナーの保存性を向上させる観点から、炭素数8以上16以下の脂肪族ジオールと炭素数8以上16以下の鎖状炭化水素基を有する脂肪族ジカルボン酸化合物から選ばれる1つ以上の疎水性モノマーは、炭素数8以上16以下の鎖状炭化水素基を有する脂肪族ジカルボン酸化合物であることが好ましい。
【００２６】
さらに、前記疎水性モノマーは、側鎖に炭素数6以上14以下、好ましくは7以上13以下のアルキル基を有する脂肪族ジカルボン酸化合物及び／又は側鎖に炭素数6以上14以下、好ましくは7以上13以下のアルケニル基を有する脂肪族ジカルボン酸化合物を含むことが好ましく、炭素数6以上14以下、好ましくは7以上13以下の分岐アルキル基を有するアルキルコハク酸化合物及び／又は炭素数6以上14以下、好ましくは7以上13以下の分岐アルケニル基を有するアルケニルコハク酸化合物を含むことがより好ましい。
【００２７】
炭素数8以上16以下の脂肪族ジオールの含有量は、トナーの低温定着性及び保存性を向上させる観点から、重縮合に供するアルコール成分中、1モル％以上が好ましく、2モル％以上がより好ましく、4モル％以上がさらに好ましい。また、トナーの耐フィルミング性を向上させる観点から、50モル％以下が好ましく、20モル％以下がより好ましく、10モル％以下がさらに好ましい。
【００２８】
炭素数8以上16以下の鎖状炭化水素基を有する脂肪族ジカルボン酸化合物の含有量は、低温定着性及び保存性及び高温高湿下での帯電性の観点から、重縮合に供するカルボン酸成分中、5モル％以上が好ましく、10モル％以上がより好ましい。また、保存性及び高温高湿下での帯電性の観点から、30モル％以下が好ましく、20モル％以下がより好ましく、15モル％以下がさらに好ましい。
【００２９】
前記疎水性モノマーの含有量は、トナーの低温定着性及び保存性を向上させる観点から、重縮合に供するアルコール成分とカルボン酸成分の合計量中、1モル％以上が好ましく、4モル％以上がより好ましい。また、トナーの耐フィルミング性を向上させる観点から、15モル％以下が好ましく、10モル％以下がより好ましく、6モル％以下がさらに好ましく、5モル％以下がさらに好ましい。
【００３０】
また、結着樹脂Ｈ中のアルコール成分とカルボン酸成分の合計量中の疎水性モノマーの含有量は、トナーの低温定着性及び保存性を向上させる観点から、2モル％以上が好ましく、3モル％以上がより好ましく、6モル％以上がさらに好ましい。また、トナーの耐フィルミング性を向上させる観点から、25モル％以下が好ましく、15モル％以下がより好ましく、10モル％以下がさらに好ましく、8モル％以下がさらに好ましい。結着樹脂中の疎水性モノマーの含有量は、1H-NMR（プロトン核磁気共鳴法）により測定することができる。
【００３１】
以下、疎水性モノマー以外のアルコール成分及びカルボン酸成分について説明する。
【００３２】
アルコール成分は、炭素数3以上5以下の第二級炭素原子に結合した水酸基を有する脂肪族ジオールを含有する。
【００３３】
炭素数3以上5以下の第二級炭素原子に結合した水酸基を有する脂肪族ジオールとしては、トナーの低温定着性及び保存性を向上させる観点から、炭素数は、3〜5であり、3〜4が好ましい。具体的な好適例としては、1,2-プロパンジオール、1,2-ブタンジオール、1,3-ブタンジオール、2,3-ブタンジオール、1,2-ペンタンジオール、1,3-ペンタンジオール、2,3-ペンタンジオール、2,4-ペンタンジオール等が挙げられ、なかでもトナーの低温定着性及び保存性を向上させる観点から、1,2-プロパンジオール及び2,3−ブタンジオールが好ましく、1,2-プロパンジオールがより好ましい。
【００３４】
炭素数3以上5以下の第二級炭素原子に結合した水酸基を有する脂肪族ジオールの含有量は、全アルコール成分中、50〜100モル％が好ましく、80〜100モル％がより好ましく、90〜100モル％がさらに好ましく、実質的に100モル％がさらに好ましく、100モル％がさらに好ましく、アルコール成分が炭素数8以上16以下の脂肪族ジオールを含む場合は該脂肪族アルコール以外のアルコール成分中、90〜100モル％が好ましく、100モル％がより好ましい。
【００３５】
なかでも、1,2-プロパンジオールの含有量は、全アルコール成分中、50〜100モル％が好ましく、80〜100モル％がより好ましく、90〜100モル％がさらに好ましく、実質的に100モル％以上がさらに好ましく、100モル％がさらに好ましく、アルコール成分が炭素数8以上16以下の脂肪族ジオールを含む場合は該脂肪族アルコール以外のアルコール成分中、90〜100モル％が好ましく、100モル％がより好ましい。
【００３６】
炭素数8以上16以下の脂肪族ジオール及び第二級炭素原子に結合した水酸基を有する脂肪族ジオール以外のアルコール成分としては、エチレングリコール、1,3-プロパンジオール、1,4-ブタンジオール等の炭素数2〜7のα，ω−脂肪族ジオール、ビスフェノールＡのアルキレンオキサイド付加物等の芳香族ジオール、グリセリン等の3価以上の多価アルコール等が挙げられる。
【００３７】
カルボン酸成分としては、トナーの低温定着性及び保存性を向上させる観点から、テレフタル酸化合物、イソフタル酸化合物及びフランジカルボン酸化合物からなる群より選ばれた少なくとも１種の芳香族ジカルボン酸化合物が好ましい。
【００３８】
フランジカルボン酸化合物としては、2,5-フランジカルボン酸、2,4-フランジカルボン酸、2,3-フランジカルボン酸、3,4-フランジカルボン酸、これらの酸の無水物、それらのアルキル(炭素数1〜3)エステル等が挙げられる。
【００３９】
前記芳香族ジカルボン酸化合物の含有量は、全カルボン酸成分中、50モル％以上が好ましく、70モル％以上がより好ましく、100モル％以下が好ましく、90モル％以下がより好ましい。なお、カルボン酸成分が炭素数8以上16以下の鎖状炭化水素基を有する脂肪族ジカルボン酸化合物を含む場合は該脂肪族ジカルボン酸化合物以外のカルボン酸成分中、炭素数8以上16以下の鎖状炭化水素基を有する脂肪族ジカルボン酸化合物を含まない場合はカルボン酸成分中、90モル％以上が好ましい。
【００４０】
炭素数8以上16以下の鎖状炭化水素基を有する脂肪族ジカルボン酸化合物及び芳香族ジカルボン酸以外のカルボン酸成分としては、炭素数2〜7の脂肪族ジカルボン酸化合物、3価以上の多価カルボン酸化合物等が挙げられる。
【００４１】
3価以上の多価カルボン酸化合物として、トリメリット酸、ピロメリット酸等が挙げられる。
【００４２】
3官能以上のモノマーの含有量、好ましくは3価以上の多価アルコールと3価以上の多価カルボン酸化合物の合計含有量は、トナーの保存性及び高温高湿下での帯電性を向上させる観点から、カルボン酸成分中、3モル％以上が好ましく、5モル％以上がより好ましい。また、トナーの低温定着性を向上させる観点から、カルボン酸成分中、20モル％以下が好ましく、10モル％以下がより好ましい。
【００４３】
重縮合に供するアルコール成分とカルボン酸成分とのモル比率(アルコール成分／カルボン酸成分)は、保存性及び高温高湿下での帯電性の観点から、1.6以上であり、2.0以上が好ましい。また、保存性及び高温高湿下での帯電性の観点から、2.6以下であり、2.2以下が好ましい。
【００４４】
アルコール成分とカルボン酸成分との重縮合反応は、不活性ガス雰囲気中にて、必要に応じて、エステル化触媒、エステル化助触媒、重合禁止剤等の存在下、180〜250℃程度の温度で縮重合させて製造することができる。エステル化触媒としては、酸化ジブチル錫、2-エチルヘキサン酸錫(II)等の錫化合物、チタンジイソプロピレートビストリエタノールアミネート等のチタン化合物等が挙げられる。エステル化触媒の使用量は、アルコール成分とカルボン酸成分の総量100質量部に対して、0.01〜1.5質量部が好ましく、0.1〜1.0質量部がより好ましい。エステル化助触媒としては、没食子酸等が挙げられる。エステル化助触媒の使用量は、アルコール成分とカルボン酸成分の総量100質量部に対して、0.001〜0.5質量部が好ましく、0.01〜0.1質量部がより好ましい。重合禁止剤としては、tert-ブチルカテコール等が挙げられる。重合禁止剤の使用量は、アルコール成分とカルボン酸成分の総量100質量部に対して、0.001〜0.5質量部が好ましく、0.01〜0.1質量部がより好ましい。
【００４５】
本発明では、アルコール成分とカルボン酸成分との重縮合反応の反応率が90％以上、好ましくは95％以上の時点で、第二級炭素原子に結合した水酸基を有する脂肪族ジオールを除去する工程を有することが好ましい。
【００４６】
第二級炭素原子に結合した水酸基を有する脂肪族ジオールを除去する方法としては、減圧によって除去する方法や、窒素等の不活性ガスを流通させることによって除去する方法があり、保存性の観点から、減圧によって除去する方法が好ましい。
【００４７】
減圧によって除去する方法における、圧力としては、2〜10kPaが好ましく、3〜8kPaがより好ましく、温度としては、200〜240℃が好ましく、210〜230℃がより好ましく、時間としては、3〜8時間が好ましい。
【００４８】
結着樹脂Ｈの数平均分子量は、ポリスチレン換算で、トナーの保存性及び高温高湿下での帯電性を向上させる観点から、4000以上であり、4500以上が好ましい。また、トナーの低温定着性を向上させる観点から、7000以下が好ましく、6500以下がより好ましく、6000以下がさらに好ましい。
【００４９】
結着樹脂Ｈの軟化点は、トナーの保存性及び高温高湿下での帯電性を向上させる観点から、130℃以上であり、135℃以上が好ましい。また、トナーの低温定着性の観点から、145℃以下が好ましく。140℃以下がより好ましい。
【００５０】
結着樹脂Ｈのガラス転移温度は、トナーの保存性及び高温高湿下での帯電性を向上させる観点から、55℃以上が好ましく、60℃以上がより好ましい。また、トナーの低温定着性を向上させる観点から、70℃以下が好ましく、65℃以下がより好ましい。
【００５１】
結着樹脂Ｈの酸価は、トナーの低温定着性を向上させる観点から、3mgKOH/g以上が好ましく、5mgKOH/g以上がより好ましい。また、トナーの保存性を向上させる観点から、15mgKOH/g以下が好ましく、10mgKOH/g以下がより好ましい。
【００５２】
結着樹脂Ｈの水酸基価は、トナーの低温定着性を向上させる観点から、10mgKOH/g以上が好ましい。また、トナーの保存性を向上させる観点から、30mgKOH/g以下が好ましく、20mgKOH/g以下がより好ましく、15mgKOH/g以下がさらに好ましい。
【００５３】
なお、本発明において、ポリエステル系樹脂とは、実質的にその特性を損なわない程度に変性されたポリエステルを含む。変性されたポリエステルとしては、例えば、ポリエステルがウレタン結合で変性されたウレタン変性ポリエステル、ポリエステルがエポキシ結合で変性されたエポキシ変性ポリエステル、及びポリエステル成分と付加重合系樹脂成分を含む２種以上の樹脂成分を有する複合樹脂等が挙げられる。
【００５４】
結着樹脂Ｌの軟化点は、トナーの低温定着性を向上させる観点から、125℃以下であり、好ましくは120℃以下である。また、トナーの保存性及び高温高湿下での帯電性の観点から、100℃以上が好ましく、110℃以上がより好ましい。
【００５５】
また、結着樹脂Ｌの軟化点は、得られるトナーの低温定着性の観点から、結着樹脂Ｈよりも、10℃以上低いことが好ましく、20〜50℃低いことがより好ましく、30〜40℃低いことがさらに好ましい。
【００５６】
結着樹脂Ｌとしては、ポリエステル、スチレン-アクリル樹脂等のビニル系樹脂、エポキシ樹脂、ポリカーボネート、ポリウレタン等が挙げられるが、トナーの低温定着性及び保存性を向上させる観点から、ポリエステル系樹脂が好ましい。
【００５７】
結着樹脂Ｌも結着樹脂Ｈと同様に、炭素数8以上16以下の脂肪族ジオールと炭素数8以上16以下の鎖状炭化水素基を有する脂肪族ジカルボン酸化合物から選ばれる1つ以上の疎水性モノマーを用いて得られるポリエステル系樹脂であることが好ましい。
【００５８】
炭素数8以上16以下の脂肪族ジオールとしては、1,8-オクタンジオール、1,9-ノナンジオール、1,10-デカンジオール、1,11-ウンデカンジオール、1,12-ドデカンジオール、1,13-トリデカンジオール、1,14-テトラデカンジオール、1,15-ペンタデカンジオール、1,16-ヘキサデカンジオール等が挙げられる。
【００５９】
炭素数8以上16以下の脂肪族ジオールの炭素数は、トナーの保存性を向上させる観点から、9以上が好ましく、10以上がより好ましい。また、トナーの低温定着性を向上させる観点から、14以下が好ましく、12以下がより好ましく、11以下がさらに好ましい。
【００６０】
また、炭素数8以上16以下の脂肪族ジオールは、トナーの低温定着性を向上させる観点から、水酸基を炭素鎖の末端に有していることが好ましく、α，ω−直鎖アルカンジオールであることが好ましい。
【００６１】
炭素数8以上16以下の鎖状炭化水素基を有する脂肪族ジカルボン酸化合物としては、スベリン酸（鎖状炭化水素基の炭素数：6）、アゼライン酸（鎖状炭化水素基の炭素数：7）、セバシン酸（鎖状炭化水素基の炭素数：8）、1,10-デカンジカルボン酸（鎖状炭化水素基の炭素数：10）、側鎖にアルキル基又はアルケニル基を有するコハク酸、これらの酸の無水物、それらの炭素数1〜3のアルキルエステル等が挙げられる。これらの中では、トナーの保存性を向上させる観点から、側鎖にアルキル基又はアルケニル基を有する脂肪族ジカルボン酸化合物が好ましく、側鎖に炭素数6以上14以下、好ましくは7以上13以下のアルキル基を有する脂肪族ジカルボン酸化合物及び側鎖に炭素数6以上14以下、好ましくは7以上13以下のアルケニル基を有する脂肪族ジカルボン酸化合物がより好ましく、炭素数6以上14以下、好ましくは7以上13以下の分岐アルキル基を有するアルキルコハク酸化合物及び炭素数6以上14以下、好ましくは7以上13以下の分岐アルケニル基を有するアルケニルコハク酸化合物がさらに好ましい。なお、本発明において、カルボン酸化合物には、遊離酸だけでなく、反応中に分解して酸を生成する無水物、及び炭素数1〜3のアルキルエステルも含まれる。ただし、アルキルエステル部のアルキル基の炭素数は、鎖状炭化水素基の炭素数には含めない。
【００６２】
脂肪族ジカルボン酸化合物における鎖状炭化水素基は直鎖であっても分岐鎖であってもよく、炭素数は、トナーの保存性を向上させる観点から、9以上が好ましく、10以上がより好ましく、12以上がさらに好ましい。また、トナーの耐フィルミング性を向上させる観点から、15以下が好ましく、14以下がより好ましい。
【００６３】
炭素数8以上16以下の脂肪族ジオールはアルコール成分として、炭素数8以上16以下の鎖状炭化水素基を有する脂肪族ジカルボン酸化合物はカルボン酸成分として、それぞれ用いられるが、いずれか一方であってもよく、両者が用いられていてもよいが、トナーの保存性を向上させる観点から、炭素数8以上16以下の脂肪族ジオールと炭素数8以上16以下の鎖状炭化水素基を有する脂肪族ジカルボン酸化合物から選ばれる1つ以上の疎水性モノマーは、炭素数8以上16以下の鎖状炭化水素基を有する脂肪族ジカルボン酸化合物であることが好ましい。
【００６４】
さらに、前記疎水性モノマーは、側鎖に炭素数6以上14以下、好ましくは7以上13以下のアルキル基を有する脂肪族ジカルボン酸化合物及び／又は側鎖に炭素数6以上14以下、好ましくは7以上13以下のアルケニル基を有する脂肪族ジカルボン酸化合物を含むことが好ましく、炭素数6以上14以下、好ましくは7以上13以下の分岐アルキル基を有するアルキルコハク酸化合物及び／又は炭素数6以上14以下、好ましくは7以上13以下の分岐アルケニル基を有するアルケニルコハク酸化合物を含むことがより好ましい。
【００６５】
炭素数8以上16以下の脂肪族ジオールの含有量は、トナーの低温定着性及び保存性を向上させる観点から、重縮合に供するアルコール成分中、1モル％以上が好ましく、2モル％以上がより好ましく、4モル％以上がさらに好ましい。また、トナーの耐フィルミング性を向上させる観点から、50モル％以下が好ましく、20モル％以下がより好ましく、10モル％以下がさらに好ましい。
【００６６】
炭素数8以上16以下の鎖状炭化水素基を有する脂肪族ジカルボン酸化合物の含有量は、低温定着性及び保存性及び高温高湿下での帯電性の観点から、重縮合に供するカルボン酸成分中、5モル％以上が好ましく、10モル％以上がより好ましい。また、保存性及び高温高湿下での帯電性の観点から、30モル％以下が好ましく、20モル％以下がより好ましく、15モル％以下がさらに好ましい。
【００６７】
前記疎水性モノマーの含有量は、トナーの低温定着性及び保存性を向上させる観点から、重縮合に供するアルコール成分とカルボン酸成分の合計量中、1モル％以上が好ましく、4モル％以上がより好ましい。また、トナーの耐フィルミング性を向上させる観点から、15モル％以下が好ましく、10モル％以下がより好ましく、6モル％以下がさらに好ましく、5モル％以下がさらに好ましい。
【００６８】
また、結着樹脂Ｌ中のアルコール成分とカルボン酸成分の合計量中の疎水性モノマーの含有量は、トナーの低温定着性及び保存性を向上させる観点から、2モル％以上が好ましく、3モル％以上がより好ましく、6モル％以上がさらに好ましい。また、トナーの耐フィルミング性を向上させる観点から、25モル％以下が好ましく、15モル％以下がより好ましく、10モル％以下がさらに好ましく、7モル％以下がさらに好ましい。結着樹脂中の疎水性モノマーの含有量は、1H-NMR（プロトン核磁気共鳴法）により測定することができる。
【００６９】
アルコール成分は、炭素数3以上5以下の第二級炭素原子に結合した水酸基を有する脂肪族ジオールを含有することが好ましい。
【００７０】
炭素数3以上5以下の第二級炭素原子に結合した水酸基を有する脂肪族ジオールとしては、トナーの低温定着性及び保存性を向上させる観点から、炭素数は、3〜5であり、3〜4が好ましい。具体的な好適例としては、1,2-プロパンジオール、1,2-ブタンジオール、1,3-ブタンジオール、2,3-ブタンジオール、1,2-ペンタンジオール、1,3-ペンタンジオール、2,3-ペンタンジオール、2,4-ペンタンジオール等が挙げられ、なかでもトナーの低温定着性及び保存性を向上させる観点から、1,2-プロパンジオール及び2,3−ブタンジオールが好ましく、1,2-プロパンジオールがより好ましい。
【００７１】
炭素数3以上5以下の第二級炭素原子に結合した水酸基を有する脂肪族ジオールの含有量は、アルコール成分中、50〜100モル％が好ましく、80〜100モル％がより好ましく、90〜100モル％がさらに好ましく、実質的に100モル％がさらに好ましく、100モル％がさらに好ましく、アルコール成分が炭素数8以上16以下の脂肪族ジオールを含む場合は該脂肪族アルコール以外のアルコール成分中、90〜100モル％が好ましく、100モル％がより好ましい。
【００７２】
なかでも、1,2-プロパンジオールの含有量は、アルコール成分中、50〜100モル％が好ましく、80〜100モル％がより好ましく、90〜100モル％がさらに好ましく、実質的に100モル％がさらに好ましく、100モル％がさらに好ましく、アルコール成分が炭素数8以上16以下の脂肪族ジオールを含む場合は該脂肪族アルコール以外のアルコール成分中、90〜100モル％が好ましく、100モル％がより好ましい。
【００７３】
炭素数8以上16以下の脂肪族ジオール及び第二級炭素原子に結合した水酸基を有する脂肪族ジオール以外のアルコール成分としては、エチレングリコール、1,3-プロパンジオール、1,4-ブタンジオール等の炭素数2〜7のα，ω−脂肪族ジオール、ビスフェノールＡのアルキレンオキサイド付加物等の芳香族ジオール、グリセリン等の3価以上の多価アルコール等が挙げられる。
【００７４】
カルボン酸成分としては、トナーの低温定着性及び保存性を向上させる観点から、フランジカルボン酸化合物、テレフタル酸化合物、及びイソフタル酸化合物からなる群より選ばれた少なくとも１種の芳香族ジカルボン酸化合物が好ましい。
【００７５】
フランジカルボン酸化合物としては、2,5-フランジカルボン酸、2,4-フランジカルボン酸、2,3-フランジカルボン酸、3,4-フランジカルボン酸、これらの酸の無水物、それらのアルキル(炭素数1〜3)エステル等が挙げられる。
【００７６】
前記芳香族ジカルボン酸化合物の含有量は、カルボン酸成分中、50モル％以上が好ましく、80モル％以上がより好ましく、100モル％以下が好ましく、90モル％以下がより好ましい。なお、カルボン酸成分が炭素数8以上16以下の鎖状炭化水素基を有する脂肪族ジカルボン酸化合物を含む場合は該脂肪族ジカルボン酸化合物以外のカルボン酸成分中、炭素数8以上16以下の鎖状炭化水素基を有する脂肪族ジカルボン酸化合物を含まない場合はカルボン酸成分中、90〜100モル％が好ましく、100モル％がより好ましい。
【００７７】
他のカルボン酸成分としては、炭素数2〜7の脂肪族ジカルボン酸化合物、3価以上の多価カルボン酸化合物等が挙げられる。
【００７８】
3価以上の多価カルボン酸化合物として、トリメリット酸、ピロメリット酸等が挙げられる。
【００７９】
結着樹脂Ｌは、トナーの低温定着性を向上させる観点から、線形樹脂であることが好ましい。そのため、架橋剤として作用する3官能以上のモノマーの含有量、好ましくは3価以上の多価アルコールと3価以上の多価カルボン酸化合物の合計含有量は、アルコール成分とカルボン酸成分の合計量中、25モル％以下が好ましく、10モル％以下がより好ましく、5モル％以下がさらに好ましく、含まないことがさらに好ましい。
【００８０】
重縮合に供するアルコール成分とカルボン酸成分とのモル比率(アルコール成分／カルボン酸成分)は、保存性及び高温高湿下での帯電性の観点から、1.6以上が好ましく、2.0以上がより好ましい。また、保存性及び高温高湿下での帯電性の観点から、2.6以下が好ましく、2.2以下がより好ましい。
【００８１】
アルコール成分とカルボン酸成分との重縮合反応は、不活性ガス雰囲気中にて、必要に応じて、エステル化触媒、エステル化助触媒、重合禁止剤等の存在下、180〜250℃程度の温度で縮重合させて製造することができる。エステル化触媒としては、酸化ジブチル錫、2-エチルヘキサン酸錫(II)等の錫化合物、チタンジイソプロピレートビストリエタノールアミネート等のチタン化合物等が挙げられる。エステル化触媒の使用量は、アルコール成分とカルボン酸成分の総量100質量部に対して、0.01〜1.5質量部が好ましく、0.1〜1.0質量部がより好ましい。エステル化助触媒としては、没食子酸等が挙げられる。エステル化助触媒の使用量は、アルコール成分とカルボン酸成分の総量100質量部に対して、0.001〜0.5質量部が好ましく、0.01〜0.1質量部がより好ましい。重合禁止剤としては、tert-ブチルカテコール等が挙げられる。重合禁止剤の使用量は、アルコール成分とカルボン酸成分の総量100質量部に対して、0.001〜0.5質量部が好ましく、0.01〜0.1質量部がより好ましい。
【００８２】
アルコール成分として第二級炭素原子に結合した水酸基を有する脂肪族ジオールをを用いた場合、アルコール成分とカルボン酸成分との重縮合反応の反応率が90％以上、好ましくは95％以上の時点で、第二級炭素原子に結合した水酸基を有する脂肪族ジオールを除去する工程を有することが好ましい。
【００８３】
第二級炭素原子に結合した水酸基を有する脂肪族ジオールを除去する方法としては、減圧によって除去する方法や、窒素等の不活性ガスを流通させることによって除去する方法があり、保存性の観点から、減圧によって除去する方法が好ましい。
【００８４】
減圧によって除去する方法における、圧力としては、2〜10kPaが好ましく、3〜8kPaがより好ましく、温度としては、200〜240℃が好ましく、210〜230℃がより好ましく、時間としては、3〜8時間が好ましい。
【００８５】
結着樹脂Ｌの数平均分子量は、ポリスチレン換算で、トナーの保存性及び高温高湿下での帯電性を向上させる観点から、2000以上が好ましく、4000以上がより好ましい。また、トナーの低温定着性を向上させる観点から、5000以下が好ましく、4500以下がより好ましい。
【００８６】
結着樹脂Ｌのガラス転移温度は、トナーの保存性及び高温高湿下での帯電性を向上させる観点から、55℃以上が好ましく、60℃以上がより好ましい。また、トナーの低温定着性を向上させる観点から、70℃以下が好ましく、65℃以下がより好ましい。
【００８７】
結着樹脂Ｌの酸価は、トナーの低温定着性を向上させる観点から、3mgKOH/g以上が好ましく、5mgKOH/g以上がより好ましい。また、トナーの保存性を向上させる観点から、15mgKOH/g以下が好ましく、7mgKOH/g以下がより好ましい。
【００８８】
結着樹脂Ｌの水酸基価は、トナーの低温定着性を向上させる観点から、10mgKOH/g以上が好ましい。また、トナーの保存性を向上させる観点から、20mgKOH/g以下が好ましく、15mgKOH/g以下がより好ましい。
【００８９】
結着樹脂Ｈと結着樹脂Ｌの質量比は、得られるトナーの低温定着性と保存性の観点から、90/10〜10/90が好ましく、80/20〜20/80がより好ましく、60/40〜40/60がさらに好ましい。
【００９０】
トナーの製造において、結着樹脂Ｈと結着樹脂Ｌは、着色剤等の他の原料と混合して用いてもく、予め両者を混合して結着樹脂組成物を調製した後、着色剤等の他の原料と混合してもよい。
【００９１】
トナーにおける結着樹脂Ｈと結着樹脂Ｌの総含有量は、トナーに含有される全結着樹脂中、70〜100質量％が好ましく、90〜100質量％がより好ましく、95〜100質量％がさらに好ましく、100質量％がさらに好ましい。
【００９２】
本発明のトナーには、着色剤、離型剤、荷電制御剤、荷電制御樹脂、磁性粉、流動性向上剤、導電性調整剤、繊維状物質等の補強充填剤、酸化防止剤、クリーニング性向上剤等の添加剤が含有されていてもよく、着色剤、離型剤及び荷電制御剤が含有されることが好ましい。
【００９３】
着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン−Bベース、ソルベントレッド49、ソルベントレッド146、ソルベントブルー35、キナクリドン、カーミン6B、ジスアゾエロー等が用いることができ、本発明のトナーは、黒トナー、カラートナーのいずれであってもよい。着色剤の含有量は、トナーの画像濃度及び低温定着性を向上させる観点から、結着樹脂100質量部に対して、1質量部以上が好ましく、2質量部以上がより好ましい。また、40質量部以下が好ましく、10質量部以下がより好ましい。
【００９４】
離型剤としては、低分子量ポリプロピレン、低分子量ポリエチレン、低分子量ポリプロピレンポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸アミド類、脂肪酸類、高級アルコール類、脂肪酸金属塩等が挙げられ、これらは単独で又は2種以上を混合して用いることができる。
【００９５】
離型剤の融点は、トナーの低温定着性と耐オフセット性の観点から、60〜160℃が好ましく、60〜150℃がより好ましい。
【００９６】
離型剤の含有量は、結着樹脂100質量部に対して、トナーの低温定着性と耐オフセット性の観点及び結着樹脂中への分散性の観点から、0.5質量部以上が好ましく、1質量部以上がより好ましく、1.5質量部以上がさらに好ましい。また、10質量部以下が好ましく、8質量部以下がより好ましく、7質量部以下がさらに好ましい。
【００９７】
荷電制御剤は、特に限定されず、正帯電性荷電制御剤及び負帯電性荷電制御剤のいずれを含有していてもよい。
【００９８】
正帯電性荷電制御剤としては、ニグロシン染料、例えば「ニグロシンベースEX」、「オイルブラックBS」、「オイルブラックSO」、「ボントロンN-01」、「ボントロンN-04」、「ボントロンN-07」、「ボントロンN-09」、「ボントロンN-11」(以上、オリエント化学工業社製)等；3級アミンを側鎖として含有するトリフェニルメタン系染料、4級アンモニウム塩化合物、例えば「ボントロンP-51」(オリエント化学工業社製)、セチルトリメチルアンモニウムブロミド、「COPY CHARGE PX VP435」(クラリアント社製)等；ポリアミン樹脂、例えば「AFP-B」(オリエント化学工業社製)等；イミダゾール誘導体、例えば「PLZ-2001」、「PLZ-8001」(以上、四国化成社製)等；スチレン−アクリル系樹脂、例えば「FCA-701PT」（藤倉化成社製）等が挙げられる。
【００９９】
また、負帯電性の荷電制御剤としては、含金属アゾ染料、例えば「バリファーストブラック3804」、「ボントロンS-31」、「ボントロンS-32」、「ボントロンS-34」、「ボントロンS-36」(以上、オリエント化学工業社製)、「T-77」(保土谷化学工業社製)、「アイゼンスピロンブラックTRH」(保土谷化学工業社製)等；ベンジル酸化合物の金属化合物、例えば、「LR-147」、「LR-297」(以上、日本カーリット社製)；サリチル酸化合物の金属化合物、例えば、「ボントロンE-81」、「ボントロンE-84」、「ボントロンE-88」、「E-304」(以上、オリエント化学工業社製)、「TN-105」(保土谷化学工業社製)；銅フタロシアニン染料；4級アンモニウム塩、例えば「COPY CHARGE NX VP434」(クラリアント社製)、ニトロイミダゾール誘導体；有機金属化合物、例えば「TN105」(保土谷化学工業社製)等が挙げられる。
【０１００】
荷電制御剤の含有量は、トナーの帯電安定性の観点から、結着樹脂100質量部に対して、0.01質量部以上が好ましく、0.3質量部以上がより好ましく、0.5質量部以上がさらに好ましく、1質量部以上がさらに好ましく、10質量部以下が好ましく、5質量部以下がより好ましく、3質量部以下がさらに好ましく、2質量部以下がさらに好ましい。
【０１０１】
本発明のトナーは、溶融混練法、乳化転相法、重合法等の従来より公知のいずれの方法により得られたトナーであってもよいが、生産性や着色剤の分散性の観点から、溶融混練法による粉砕トナーが好ましい。溶融混練法による粉砕トナーの場合、例えば、結着樹脂、着色剤、荷電制御剤等の原料をヘンシェルミキサー等の混合機で均一に混合した後、密閉式ニーダー、１軸もしくは２軸の押出機、オープンロール型混練機等で溶融混練し、冷却、粉砕、分級して製造することができる。
【０１０２】
本発明のトナーには、転写性を向上させるために、外添剤を用いることが好ましく、外添剤としては、無機微粒子を用いることが好ましい。無機微粒子の例は、シリカ、アルミナ、チタニア、ジルコニア、酸化錫、酸化亜鉛が挙げられ、シリカが好ましい。
【０１０３】
シリカは、トナーの転写性の観点から、疎水化処理された疎水性シリカであるのが好ましい。
【０１０４】
シリカ粒子の表面を疎水化するための疎水化処理剤としては、ヘキサメチルジシラザン(HMDS)、ジメチルジクロロシラン(DMDS)、シリコーンオイル、オクチルトリエトキシシラン(OTES)、メチルトリエトキシシラン等が挙げられ、これらの中ではヘキサメチルジシラザンが好ましい。
【０１０５】
外添剤の平均粒子径は、トナーの帯電性や流動性、転写性の観点から、10nm以上が好ましく、15nm以上がより好ましい。また、250nm以下が好ましく、200nm以下がより好ましく、90nm以下がさらに好ましい。
【０１０６】
外添剤の含有量は、外添剤で処理する前のトナー100質量部に対して、0.05質量部以上が好ましく、0.1質量部以上がより好ましく、0.3質量部以上がさらに好ましい。また、5質量部以下が好ましく、3質量部以下がより好ましい。
【０１０７】
本発明のトナーの体積中位粒径(Ｄ50)は、3〜15μｍが好ましく、4〜10μmがより好ましい。なお、本明細書において、体積中位粒径(Ｄ50)とは、体積分率で計算した累積体積頻度が粒径の小さい方から計算して50％になる粒径を意味する。また、トナーを外添剤で処理している場合には、外添剤で処理する前のトナー粒子の体積中位粒径をトナーの体積中位粒径とする。
【０１０８】
本発明のトナーは、一成分現像用トナーとして、又はキャリアと混合して二成分現像剤として用いることができる。
【０１０９】
上述した実施形態に関し、本発明はさらに以下のポリエステル系トナー用結着樹脂、その製造方法、該結着樹脂を含有した静電荷像現像用トナーを開示する。
【０１１０】
＜１＞  アルコール成分とカルボン酸成分とを重縮合する、ポリエステル系トナー用結着樹脂の製造方法であって、
アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有し、
アルコール成分は、炭素数3以上5以下の第二級炭素原子に結合した水酸基を有する脂肪族ジオールを含有し、
重縮合に供するアルコール成分とカルボン酸成分とのモル比率(アルコール成分／カルボン酸成分)が1.6以上2.6以下であり、
得られるポリエステル系トナー用結着樹脂の数平均分子量が4000以上であり、軟化点が130℃以上である、ポリエステル系トナー用結着樹脂の製造方法。
【０１１１】
＜２＞  得られるポリエステル系トナー用結着樹脂の酸価が15mgKOH/g以下である、前記＜１＞記載のポリエステル系トナー用結着樹脂の製造方法。
【０１１２】
＜３＞  アルコール成分とカルボン酸成分の少なくともいずれかが、3官能以上のモノマーを含有する、前記＜１＞又は＜２＞記載のポリエステル系トナー用結着樹脂の製造方法。
【０１１３】
＜４＞  得られるポリエステル系トナー用結着樹脂のガラス転移温度が55℃以上である、前記＜１＞〜＜３＞いずれか記載のポリエステル系トナー用結着樹脂の製造方法。
【０１１４】
＜５＞  疎水性モノマーの含有量が、ポリエステル系トナー用結着樹脂中のアルコール成分とカルボン酸成分の合計量中、2モル％以上25モル％以下である、前記＜１＞〜＜４＞いずれか記載のポリエステル系トナー用結着樹脂の製造方法。
【０１１５】
＜６＞  疎水性モノマーが、側鎖に炭素数6以上14以下のアルキル基を有する脂肪族ジカルボン酸化合物及び／又は側鎖に炭素数6以上14以下のアルケニル基を有する脂肪族ジカルボン酸化合物を含む、前記＜１＞〜＜５＞いずれか記載のポリエステル系トナー用結着樹脂の製造方法。
【０１１６】
＜７＞  カルボン酸成分が炭素数8以上16以下の鎖状炭化水素基を有する脂肪族ジカルボン酸化合物を含む場合は該脂肪族ジカルボン酸化合物以外のカルボン酸成分中、炭素数8以上16以下の鎖状炭化水素基を有する脂肪族ジカルボン酸化合物を含まない場合はカルボン酸成分中、テレフタル酸化合物、イソフタル酸化合物及びフランジカルボン酸化合物からなる群より選ばれた少なくとも１種の芳香族ジカルボン酸化合物の含有量が合計で90モル％以上である、前記＜１＞〜＜６＞いずれか記載のポリエステル系トナー用結着樹脂の製造方法。
【０１１７】
＜８＞  アルコール成分とカルボン酸成分との重縮合反応の反応率が90％以上の時点で、第二級炭素原子に結合した水酸基を有する脂肪族ジオールを除去する工程を含む、前記＜１＞〜＜７＞いずれか記載のポリエステル系トナー用結着樹脂の製造方法。
【０１１８】
＜９＞  得られるポリエステル系トナー用結着樹脂の水酸基価が30mgKOH/g以下である、前記＜１＞〜＜８＞いずれか記載のポリエステル系トナー用結着樹脂の製造方法。
【０１１９】
＜１０＞  疎水性モノマーが、炭素数8以上16以下の鎖状炭化水素基を有する脂肪族ジカルボン酸化合物である、前記＜１＞〜＜９＞いずれか記載のポリエステル系トナー用結着樹脂の製造方法。
【０１２０】
＜１１＞  疎水性モノマーが、炭素数6以上14以下の分岐アルキル基を有するアルキルコハク酸化合物及び／又は炭素数6以上14以下の分岐アルケニル基を有するアルケニルコハク酸化合物を含む、前記＜１＞〜＜１０＞いずれか記載のポリエステル系トナー用結着樹脂の製造方法。
【０１２１】
＜１２＞  第二級炭素原子に結合した水酸基を有する脂肪族ジオールが、1,2-プロパンジオールである、前記＜１＞〜＜１１＞いずれか記載のポリエステル系トナー用結着樹脂の製造方法。
【０１２２】
＜１３＞前記＜１＞〜＜１２＞いずれか記載の製造方法により得られたポリエステル系トナー用結着樹脂（結着樹脂Ｈ）と、軟化点が125℃以下であり、該ポリエステル系トナー用結着樹脂より軟化点が10℃以上低い結着樹脂（結着樹脂Ｌ）を混合する工程を含む、トナー用結着樹脂組成物の製造方法。
【０１２３】
＜１４＞  結着樹脂Ｌが、炭素数3以上5以下の第二級炭素原子に結合した水酸基を有する脂肪族ジオールを含有するアルコール成分とカルボン酸成分とを重縮合して得られるポリエステル系樹脂である、請求項１３記載のトナー用結着樹脂組成物の製造方法。
【０１２４】
＜１５＞  結着樹脂Ｌが、アルコール成分とカルボン酸成分とを重縮合して得られるポリエステル系樹脂であって、アルコール成分とカルボン酸成分の少なくともいずれかは、炭素数8以上16以下の脂肪族ジオールと炭素数8以上16以下の鎖状炭化水素基を有する脂肪族ジカルボン酸化合物から選ばれる1つ以上の疎水性モノマーを含有する、前記＜１３＞又は＜１４＞記載のトナー用結着樹脂組成物の製造方法。
【０１２５】
＜１６＞  疎水性モノマーの含有量が、結着樹脂Ｌ中のアルコール成分とカルボン酸成分の合計量中、2モル％以上15モル％以下である、前記＜１５＞記載のトナー用結着樹脂組成物の製造方法。
【０１２６】
＜１７＞  結着樹脂Ｌの酸価が15mgKOH/g以下である、前記＜１３＞〜＜１６＞いずれか記載のトナー用結着樹脂組成物の製造方法。
【０１２７】
＜１８＞  結着樹脂Ｌの水酸基価が20mgKOH/g以下である、前記＜１３＞〜＜１７＞いずれか記載のトナー用結着樹脂組成物の製造方法。
【０１２８】
＜１９＞  結着樹脂Ｌが線形樹脂である、前記＜１３＞〜＜１８＞いずれか記載のトナー用結着樹脂組成物の製造方法。
【０１２９】
＜２０＞  前記＜１＞〜＜１２＞いずれか記載の方法により得られたポリエステル系トナー用結着樹脂（結着樹脂Ｈ）を、軟化点が125℃以下であり、該ポリエステル系トナー用結着樹脂より軟化点が10℃以上低い結着樹脂（結着樹脂Ｈ）とともに用いて、トナーを製造する、静電荷像現像用トナーの製造方法。
【０１３０】
＜２１＞  軟化点が130℃以上のポリエステル系結着樹脂（結着樹脂Ｈ）、及び軟化点が125℃以下であり、結着樹脂Ｈより軟化点が10℃以上低いポリエステル系結着樹脂（結着樹脂Ｌ）を含有する、静電荷像現像用トナーであって、
結着樹脂Ｈが、炭素数8以上16以下の脂肪族ジオールと炭素数8以上16以下の脂肪族ジカルボン酸化合物から選ばれる1つ以上の疎水性モノマーを含有するアルコール成分とカルボン酸成分とを重縮合して得られ、該アルコール成分は、炭素数3以上4以下の第二級炭素原子に結合した水酸基を有する脂肪族ジオールを含有し、数平均分子量が4000以上である、
静電荷像現像用トナー。
【実施例】
【０１３１】
〔樹脂の軟化点〕
フローテスター「CFT-500D」（島津製作所）を用い、1gの試料を昇温速度6℃/分で加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【０１３２】
〔樹脂のガラス転移温度〕
示差走査熱量計「DSC210」（セイコー電子工業社製）を用いて、試料0.01〜0.02gをアルミパンに計量し、200℃まで昇温し、その温度から降温速度10℃／分で0℃まで冷却する。次に試料を昇温速度10℃／分で昇温し、吸熱の最高ピーク温度以下のベースラインの延長線とピークの立ち上がり部分からピークの頂点までの最大傾斜を示す接線との交点の温度をガラス転移温度とする。
【０１３３】
〔樹脂の酸価〕
JIS K0070の方法に基づき測定する。但し、測定溶媒のみJIS K0070の規定のエタノールとエーテルの混合溶媒から、アセトンとトルエンの混合溶媒(アセトン：トルエン＝1:1(容量比))に変更する。
【０１３４】
〔樹脂の水酸基価〕
JIS K0070の方法に基づき測定する。
【０１３５】
〔樹脂の数平均分子量〕
以下の方法により、ゲル浸透クロマトグラフィー(ＧＰＣ)法により分子量分布を測定し、数平均分子量を求める。
(1) 試料溶液の調製
濃度が0.5g/100mlになるように、試料をテトラヒドロフランに、25℃で溶解させる。次いで、この溶液をポアサイズ0.2μmのフッ素樹脂フィルター「DISMIC-25JP」(ADVANTEC社製)を用いて濾過して不溶解成分を除き、試料溶液とする。
(2) 分子量測定
下記の測定装置と分析カラムを用い、溶離液としてテトラヒドロフランを、毎分1mlの流速で流し、40℃の恒温槽中でカラムを安定させる。そこに試料溶液100μlを注入して測定を行う。試料の分子量は、あらかじめ作成した検量線に基づき算出する。このときの検量線には、数種類の単分散ポリスチレン(東ソー社製のA-500(5.0×102)、A-1000(1.01×103)、A-2500(2.63×103)、A-5000(5.97×103)、F-1(1.02×104)、F-2(1.81×104)、F-4(3.97×104)、F-10(9.64×104)、F-20(1.90×105)、F-40(4.27×105)、F-80(7.06×105)、F-128(1.09×106))を標準試料として作成したものを用いる。
測定装置：HLC-8220GPC（東ソー社製）
分析カラム：GMHXL＋G3000HXL（東ソー社製）
【０１３６】
〔離型剤の融点〕
示差走査熱量計「DSC210」（セイコー電子工業社製）を用いて、試料0.01〜0.02gをアルミパンに計量し、200℃まで昇温し、その温度から降温速度10℃／分で0℃まで冷却する。次に試料を昇温速度10℃／分で昇温し、融解熱の最大ピーク温度を融点とする。
【０１３７】
〔外添剤の平均粒子径〕
一次粒子の体積平均粒径を、平均粒子径として下記式より求める。
平均粒径(nm)＝6/(ρ×比表面積(m2/g))×1000
式中、ρは外添剤の真比重であり、例えば、シリカの真比重は2.2である。比表面積は、窒素吸着法により求められたBET比表面積である。なお、上記式は、粒径Ｒの球と仮定して、
比表面積＝S×(1/m)
ｍ(粒子の重さ)＝4/3×π×(R/2)3×真比重
S(表面積)＝4π(R/2)2
から得られる式である。
【０１３８】
〔トナーの体積中位粒径（Ｄ50）〕
測定機：コールターマルチサイザーII（ベックマンコールター社製）
アパチャー径：50μｍ
解析ソフト：コールターマルチサイザーアキュコンプ バージョン 1.19（ベックマンコールター社製）
電解液：アイソトンII（ベックマンコールター社製）
分散液：エマルゲン109Ｐ（花王社製、ポリオキシエチレンラウリルエーテル、HLB：13.6）5％電解液
分散条件：分散液5mlに測定試料10mgを添加し、超音波分散機にて1分間分散させ、その後、電解液25mlを添加し、さらに、超音波分散機にて1分間分散させる。
測定条件：ビーカーに電解液100mlと分散液を加え、3万個の粒子の粒径を20秒で測定できる濃度で、3万個の粒子を測定し、その粒度分布から体積中位粒径（Ｄ50）を求める。
【０１３９】
〔トナー用ポリエステル系結着樹脂の製造〕
樹脂製造例１〜１３、１７
表１、２に示す原料モノマー(アルコール成分とカルボン酸成分)及びエステル化触媒を、温度計、ステンレス製攪拌棒、分留塔、脱水管、冷却管、及び窒素導入管を装備した10リットルの四つ口フラスコに入れ、窒素雰囲気にてマントルヒーター中で、185℃まで昇温し、5時間反応を行った後、220℃まで5℃／時間の速度で段階的に昇温を行った。その後220℃にて反応率が95％以上に到達したのを確認し、5.3kPaにて原料モノマーのうちアルコール成分を留去しながら表１、２に記載の軟化点に達するまで反応を行い、ポリエステル（樹脂１〜１３、１７）を得た。なお、反応率とは、生成反応水量／理論生成水量×100の値をいう。
【０１４０】
樹脂製造例１４
表２に示す原料モノマー(アルコール成分とカルボン酸成分)及びエステル化触媒を、温度計、ステンレス製攪拌棒、分留塔、脱水管、冷却管、及び窒素導入管を装備した10リットルの四つ口フラスコに入れ、窒素雰囲気にてマントルヒーター中で、185℃まで昇温し、5時間反応を行った後、220℃まで5℃／時間の速度で段階的に昇温を行った。その後220℃にて反応率が95％以上に到達したのを確認し、13.3kPaにて表２に記載の軟化点に達するまで反応を行い、ポリエステル（樹脂１４）を得た。なお、反応率とは、生成反応水量／理論生成水量×100の値をいう。
【０１４１】
樹脂製造例１５、１６
表２に示す無水トリメリット酸以外の原料モノマー(アルコール成分とカルボン酸成分)及びエステル化触媒を、温度計、ステンレス製攪拌棒、分留塔、脱水管、冷却管、及び窒素導入管を装備した10リットルの四つ口フラスコに入れ、窒素雰囲気にてマントルヒーター中で、185℃まで昇温し、5時間反応を行った後、220℃まで5℃/時間の速度で段階的に昇温を行った。その後220℃にて反応率が95％以上に到達したのを確認し、無水トリメリット酸を投入し、1時間常圧にて反応を行った後、13.3kPaにて表２に記載の軟化点に達するまで反応を行い、ポリエステル（樹脂１５、１６）を得た。なお、反応率とは、生成反応水量／理論生成水量×100の値をいう。
【０１４２】
【表１】
2015000906.tif 000002
【０１４３】
【表２】
2015000906.tif 000003
【０１４４】
〔静電荷像現像用トナーの製造〕
実施例１〜１６及び比較例１〜３
表３に示す結着樹脂100質量部、着色剤「Regal 330R」(キャボット社製、カーボンブラック)5質量部、負帯電性荷電制御剤「ボントロン E-81」(オリエント化学工業社製)1質量部、及び離型剤「三井ハイワックス NP055」(三井化学社製、ポリプロピレンワックス、融点：125℃)2質量部をヘンシェルミキサーで十分混合した後、同方向回転二軸押出し機を用い、ロール回転速度200r/min、ロール内の加熱温度80℃で溶融混練した（工程２）。得られた溶融混練物を冷却、粗粉砕した後、ジェットミルにて粉砕し、分級して、体積中位粒径(Ｄ50)が8μｍのトナー粒子を得た。
【０１４５】
得られたトナー粒子100質量部に、疎水性シリカ「NAX-50」(日本アエロジル社製、疎水化処理剤：HMDS、平均粒子径：30nm)1.0質量部を添加し、ヘンシェルミキサーで混合することにより、トナーを得た。
【０１４６】
実施例１７及び１９
負帯電性荷電制御剤として、「ボントロン E-81」(オリエント化学工業社製)の代わりに、「LR-147」(日本カーリット社製)1質量部を使用し、離型剤として、「三井ハイワックス NP055」の代わりに、「HNP-9」(日本精鑞社製、パラフィンワックス、融点：80℃)2質量部を使用し、着色剤として、カーボンブラック「Regal 330R」の代わりに、実施例１７では、シアン顔料「Toner Cyan BG」(クラリアント社製、P.B.15:3)5質量部、実施例１９では、イエロー顔料「Paliotol Yellow D1155」(BASF社製、P.Y.185)6質量部を使用し、外添剤として「NAX-50」の代わりに、疎水性シリカ「R-972」(日本アエロジル社製、疎水化処理剤：DMDS、平均粒径：16nm)1.0質量部を使用した以外は、実施例１と同様にして、トナーを得た。
【０１４７】
実施例１８
負帯電性荷電制御剤として、「ボントロン E-81」(オリエント化学工業社製)の代わりに、「LR-297」(日本カーリット社製)1質量部を使用し、離型剤として、「三井ハイワックス NP055」の代わりに、「HNP-9」(日本精鑞社製、パラフィンワックス、融点：80℃)2質量部を使用し、外添剤として「NAX-50」の代わりに、疎水性シリカ「R-972」(日本アエロジル社製、疎水化処理剤：DMDS、体積平均粒径：16nm)1.0質量部を使用し、着色剤として、カーボンブラック「Regal 330R」の代わりに、マゼンタ顔料「スーパーマゼンタR」(大日本インキ化学工業社製、P.R.122)5質量部を使用した以外は、実施例１と同様にして、トナーを得た。
【０１４８】
試験例１〔トナーの低温定着性〕
複写機「AR-505」(シャープ(株)製)の定着機を装置外での定着が可能なように改良した装置にトナーを実装し、シャープ(株)製の紙［CopyBond SF-70NA(75g/m2)］上に、未定着の状態で印刷物を得た。総定着圧が40kgfになるように調整した定着機(定着速度390mm/sec)を用い、定着ローラーの温度を100℃から240℃へと10℃ずつ順次上昇させながら、各温度で前記未定着状態の印刷物の定着試験を行った。定着した画像に「ユニセフセロハン」(三菱鉛筆社、幅：18mm、JISZ-1522)を貼り付け、30℃に設定した定着ローラーに通過させた後、テープを剥がした。テープを貼る前と剥がした後の光学反射密度を反射濃度計「RD-915」(マクベス社製)を用いて測定し、両者の比率(剥離後／貼付前×100)が最初に90％を越える定着ローラーの温度を最低定着温度とした。結果を表３に示す。最低定着温度が低いほど低温定着性が良好である。
【０１４９】
試験例２〔トナーの保存性〕
20mL容の容器（直径約3cm）にトナー4gを入れ、温度55℃、湿度60％の環境下で60時間放置した。12時間毎に60時間までトナー凝集の発生程度を目視にて観察した。凝集の発生が認められた時点の時間の値が大きいほど保存性が良好である。結果を表３に示す。なお、表中の「>60」は60時間後も凝集は認められないことを示す。
【０１５０】
試験例３〔高温高湿下での帯電性〕
温度32℃、相対湿度85％環境下、トナー0.6gとシリコーンフェライトキャリア(関東電化工業社製、平均粒子径90μｍ)19.4gとを50ml容のポリビンに入れ、ボールミルを用いて250r/minで混合し、帯電量をQ/Mメーター(EPPING社製)を用いて測定した。
所定の混合時間後、Q/Mメーター付属のセルに規定量の現像剤を投入し、目開き32μｍのふるい（ステンレス製、綾織、線径：0.0035mm）を通してトナーのみを90秒間吸引した。そのとき発生するキャリア上の電圧変化をモニターし、〔90秒後の総電気量(μＣ)／吸引されたトナー量(g)〕の値を帯電量(μＣ/g)とした。混合時間60秒後における帯電量と混合時間600秒後における帯電量の比率(混合時間600秒後における帯電量／混合時間60秒後の帯電量）を計算した。結果を表３に示す。数値が大きいほど高湿環境下での帯電性が良好である。
【０１５１】
試験例４〔耐久性〕
「MICROLINE 3010」(沖データ社製)、定着：接触定着方式、現像：非磁性一成分現像方式、にトナーを実装し、温度32℃、湿度85％の環境下にて黒化率5.5％の斜めストライプのパターンを連続して印刷した。途中、500枚ごとに黒ベタ画像を印字し、画像上のスジの有無を確認した。印刷は、画像上にスジが発生した時点で中止し、最高10000枚まで行った。画像上にスジが目視にて観察された時点までの印字枚数を、現像ロールにトナーが融着・固着したことによりスジが発生した枚数とした。結果を表３に示す。画像上にスジが目視にて観察された時点までの印字枚数が多いほど、トナーの耐久性が良好である。なお、表中の「>10000」は10000枚印刷後もスジが認められないことを示す。
【０１５２】
【表３】
2015000906.tif 000004
【０１５３】
以上の結果より、実施例のトナーは、比較例のトナーに比べて、低温定着性と、保存性及び高温高湿下での帯電性のいずれにも優れていることがわかる。
【産業上の利用可能性】
【０１５４】
本発明の方法により得られるポリエステル系トナー用結着樹脂を用いた静電荷像現像用トナーは、電子写真法、静電記録法、静電印刷法等において形成される潜像の現像等に好適に用いられる。